(57)【特許請求の範囲】
【請求項１】
複数のセグメントおよび複数のリンカーを含むフッ素化構造化有機フィルム（ＳＯＦ）であって、
複数のセグメントは、
２，２，３，３，４，４，５，５−オクタフルオロ−１，６−ヘキサンジオール、２，２，３，３，４，４，５，５，６，６，７，７−ドデカンフルオロ−１，８−オクタンジオール、及び２，２，３，３，４，４，５，５，６，６，７，７，８，８，９，９−ペルフルオロデカン−１，１０−ジオールからなる群より選択される第１のセグメントタイプ、並びに、
下記化合物、
【化１】
0005894508.tif 000007
からなる群より選択される第２のセグメントタイプを含み、
複数のリンカーは、共有結合性有機骨格（ＣＯＦ）として整列された第１のリンカータイプを含む、フッ素化構造化有機フィルム（ＳＯＦ）。
【請求項２】
前記ＳＯＦのセグメントの３０重量％〜７０重量％はフッ素化されている、請求項
１に記載のＳＯＦ。
【請求項３】
前記ＳＯＦのフッ素含有量は、前記ＳＯＦの５重量％〜６５重量％である、請求項
１又は２に記載のＳＯＦ。
【請求項４】
前記ＳＯＦの厚さ内でフッ素は不均質に分布している、請求項１〜３のいずれか一項に記載のＳＯＦ。
【請求項５】
前記ＳＯＦは更にキャッピングユニットを含む、請求項１〜４のいずれか一項に記載のＳＯＦ。
【請求項６】
前記ＳＯＦはピンホールのないフィルムである、請求項１〜５のいずれか一項に記載のＳＯＦ。
【請求項７】
前記ＳＯＦはコンポジットＳＯＦである、請求項１〜６のいずれか一項に記載のＳＯＦ。
【請求項８】
前記ＳＯＦは電気活性の追加機能を有する、請求項１〜７のいずれか一項に記載のＳＯＦ。
【請求項９】
前記ＳＯＦはビルディングブロック内の複数の連結欠陥を有さない、請求項１〜８にいずれか一項に記載のＳＯＦ。
【請求項１０】
前記ＳＯＦの表面での水接触角は少なくとも８０°である、請求項１〜９のいずれか一項に記載のＳＯＦ。
【請求項１１】
フッ素セグメントの存在は前記ＳＯＦの表面エネルギーを調節する、請求項１〜１０のいずれか一項に記載のＳＯＦ。
【請求項１２】
（ａ）２，２，３，３，４，４，５，５−オクタフルオロ−１，６−ヘキサンジオール、２，２，３，３，４，４，５，５，６，６，７，７−ドデカンフルオロ−１，８−オクタンジオール、及び２，２，３，３，４，４，５，５，６，６，７，７，８，８，９，９−ペルフルオロデカン−１，１０−ジオールからなる群より選択される第１のセグメントタイプ、
下記化合物、
【化２】
0005894508.tif 000008
からなる群より選択される第２のセグメントタイプ、並びに、
複数の官能基を含み、官能基のそれぞれはヒドロキシ基又はメトキシ基である、液体を含有する反応混合物を調製すること；
（ｂ）前記反応混合物の湿潤フィルムを形成すること；及び
（ｃ）前記湿潤フィルムの乾燥したＳＯＦへの変化を促進すること、を含む、フッ素化構造化有機フィルムの製造プロセス。
【請求項１３】
前記液体を含有する反応混合物は均質な溶液である、請求項１２に記載のプロセス。
【請求項１４】
前記乾燥したＳＯＦのフッ素含有量は５％〜６５％である、請求項１２又は１３に記載のプロセス。
【請求項１５】
前記乾燥したＳＯＦのセグメントの３０重量％〜７０重量％はフッ素化されている、請求項１２〜１４のいずれか一項に記載のプロセス。
【請求項１６】
複数のセグメントおよび複数のリンカーを含むフッ素化構造化有機フィルム（ＳＯＦ）であって、
複数のセグメントは、
２，２，３，３，４，４，５，５−オクタフルオロ−１，６−ヘキサンジオール、２，２，３，３，４，４，５，５，６，６，７，７−ドデカンフルオロ−１，８−オクタンジオール、及び２，２，３，３，４，４，５，５，６，６，７，７，８，８，９，９−ペルフルオロデカン−１，１０−ジオールからなる群より選択される第１のセグメントタイプ、並びに、
下記化合物、
【化３】
0005894508.tif 000009
からなる群より選択される第２のセグメントタイプを含み、
複数のリンカーは、共有結合性有機骨格（ＣＯＦ）として整列された第１のリンカータイプを含み、前記第１のリンカータイプはエーテル結合であり、
ここで前記ＳＯＦの骨格はリンカーを通して共有結合されたフッ素含有キャッピングユニットを含む、フッ素化構造化有機フィルム（ＳＯＦ）。
【発明の詳細な説明】
【背景技術】
【０００１】
化学構造が共有結合によって拡張された構造に連結された分子を含む材料は、２つの分類に分けられることができる：（１）ポリマーおよび架橋されたポリマー、ならびに（２）共有結合性有機骨格（共有結合により連結した有機ネットワークとしても知られる）。
【０００２】
第１の分類であるポリマーおよび架橋されたポリマーは、通常、分子モノマーの重合によって具現化され、共有結合された分子の線状長鎖を形成する。ポリマー化学プロセスにより、重合された鎖は、順にまたは同時に「架橋された」状態になり得る。ポリマー化学の性質では、形成された材料の分子レベルでの構造を制御するのが難しい、すなわちポリマー鎖の組織化および鎖間の分子モノマーのパターニングが大抵の場合ランダムである。
【０００３】
ポリマーおよび架橋されたポリマーにフッ素含有量を一体化させることにより、それらの有用性を適合／改善するための機会を広げる。しかし、これは、一般に直接的な手順ではない：Ｔｅｆｌｏｎ、Ｖｉｔｏｎ、またはカスタムフッ素化ポリマーをブレンドすることは、フィルムの公称成分との溶解性が劣るために困難な場合があり、結果としてフッ素含有量を均一に分散させることができない。フッ素化小分子を一体化させることは、一般により容易な選択肢である；しかし、安定な分散液（ここでフッ素は均一に分配されている）を得ること、および相分離およびフィルムからの漏出の傾向が、一般に実施への道を閉ざしている。
【０００４】
第２の分類である共有結合性有機骨格（ＣＯＦ）は、ＣＯＦが高度にパターニングされることを目的としている点で第１の分類（ポリマー／架橋ポリマー）とは異なる。ＣＯＦ化学において、分子成分はモノマーよりむしろ分子ビルディングブロックと呼ばれる。ＣＯＦ合成の間、分子ビルディングブロックは、反応して二次元または三次元ネットワークを形成する。結果として、分子ビルディングブロックは、ＣＯＦ材料全体を通してパターニングされ、分子ビルディングブロックは、強い共有結合を通して互いに連結される。
【０００５】
これまで開発されたＣＯＦは、通常、多孔性の高い粉末であり、並外れて密度が低い材料である。これら従来のＣＯＦは有用であるが、フッ素を容易に一体化でき（例えば化学的に結合させることができ）、その構造内に均一に分散できる新規なフィルム材料が必要とされており、これは本発明の実施形態によって対処されるものである。本開示のフッ素化ＳＯＦがこれらの必要性に対処し、フッ素含有量を論理的に容易に調節可能にする。
【技術分野】
【０００６】
少なくとも第１のセグメントタイプを含む複数のセグメントおよび複数のリンカーを含むフッ素化構造化有機フィルム（ＳＯＦ）であり、このリンカーが少なくとも、共有結合性有機フレームワーク（ＣＯＦ）として整列された第１のリンカータイプを含み、ここで少なくとも第１のセグメントタイプがフッ素を含有する。
【図面の簡単な説明】
【０００７】
【図１Ａ】図１Ａは、例示的なビルディングブロックについて、対称型の要素の概略を示した図である。
【図１Ｂ】図１Ｂは、例示的なビルディングブロックについて、対称型の要素の概略を示した図である。
【図１Ｃ】図１Ｃは、例示的なビルディングブロックについて、対称型の要素の概略を示した図である。
【図１Ｄ】図１Ｄは、例示的なビルディングブロックについて、対称型の要素の概略を示した図である。
【図１Ｅ】図１Ｅは、例示的なビルディングブロックについて、対称型の要素の概略を示した図である。
【図１Ｆ】図１Ｆは、例示的なビルディングブロックについて、対称型の要素の概略を示した図である。
【図１Ｇ】図１Ｇは、例示的なビルディングブロックについて、対称型の要素の概略を示した図である。
【図１Ｈ】図１Ｈは、例示的なビルディングブロックについて、対称型の要素の概略を示した図である。
【図１Ｉ】図１Ｉは、例示的なビルディングブロックについて、対称型の要素の概略を示した図である。
【図１Ｊ】図１Ｊは、例示的なビルディングブロックについて、対称型の要素の概略を示した図である。
【図１Ｋ】図１Ｋは、例示的なビルディングブロックについて、対称型の要素の概略を示した図である。
【図１Ｌ】図１Ｌは、例示的なビルディングブロックについて、対称型の要素の概略を示した図である。
【図１Ｍ】図１Ｍは、例示的なビルディングブロックについて、対称型の要素の概略を示した図である。
【図１Ｎ】図１Ｎは、例示的なビルディングブロックについて、対称型の要素の概略を示した図である。
【図１Ｏ】図１Ｏは、例示的なビルディングブロックについて、対称型の要素の概略を示した図である。
【発明を実施するための形態】
【０００８】
本発明は以下の態様を含む。
＜１＞少なくとも第１のセグメントタイプを含む複数のセグメントおよび複数のリンカーを含むフッ素化構造化有機フィルム（ＳＯＦ）であって、このリンカーが少なくとも、共有結合性有機骨格（ＣＯＦ）として整列された第１のリンカータイプを含み、ここで少なくとも第１のセグメントタイプがフッ素を含有する、フィルム。
＜２＞前記複数のセグメントがさらに、前記第１のセグメントタイプとは構造が異なる、フッ素を含有する第２のセグメントタイプを含む、＜１＞に記載のＳＯＦ。
＜３＞前記ＳＯＦのセグメントの約３０重量％〜約７０重量％がフッ素化されている、＜１＞に記載のＳＯＦ。
＜４＞前記ＳＯＦのフッ素含有量が、前記ＳＯＦの約５重量％〜約６５重量％である、＜１＞に記載のＳＯＦ。
＜５＞前記ＳＯＦが実質的にピンホールのないフィルムである、＜１＞に記載のＳＯＦ。
＜６＞前記ＳＯＦがコンポジットＳＯＦである、＜１＞に記載のＳＯＦ。
＜７＞前記ＳＯＦが電気活性の追加機能を有する、＜１＞に記載のＳＯＦ。
＜８＞前記第１のセグメントタイプが、２，２，３，３，４，４，５，５−オクタフルオロ−１，６−ヘキサンジオール、２，２，３，３，４，４，５，５，６，６，７，７−ドデカンフルオロ−１，８−オクタンジオール、２，２，３，３，４，４，５，５，６，６，７，７，８，８，９，９−ペルフルオロデカン−１，１０−ジオール、（２，３，５，６−テトラフルオロ−４−ヒドロキシメチル−フェニル）−メタノール、２，２，３，３−テトラフルオロ−１，４−ブタンジオール、２，２，３，３，４，４−ヘキサフルオロ−１，５−ペンタンジオール、２，２，３，３，４，４，５，５，６，６，７，７，８，８−テトラデカフルオロ−１，９−ノナンジオールからなる群から選択される、＜１＞に記載のＳＯＦ。
＜９＞前記ＳＯＦが欠陥のないＳＯＦである、＜１＞に記載のＳＯＦ。
＜１０＞前記ＳＯＦの表面での水接触角が少なくとも８０°である、＜１＞に記載のＳＯＦ。
用語「ＳＯＦ」は、一般的に、巨視的な見方だとフィルムである、共有結合性有機骨格（ＣＯＦ）を指す。語句「巨視的な見方」は、このＳＯＦの肉眼での見え方を指す。
【０００９】
用語「フッ素化ＳＯＦ」とは、例えばこのＳＯＦの１つ以上のセグメントタイプまたはリンカータイプに共有結合したフッ素原子を含有するＳＯＦを指す。フッ素化ＳＯＦはさらに、ＳＯＦの骨格に共有結合していないが、フッ素化ＳＯＦ組成物にランダムに分配されるフッ素化分子を含んでいてもよい（すなわちコンポジットフッ素化ＳＯＦ）。しかし、ＳＯＦの１つ以上のセグメントタイプまたはリンカータイプに共有結合したフッ素原子を含有しないＳＯＦであって、ＳＯＦの１つ以上のセグメントまたはリンカーに共有結合しないフッ素化分子を単に含むだけのＳＯＦは、コンポジットＳＯＦであり、フッ素化ＳＯＦではない。
【００１０】
ＳＯＦ組成物中のフッ素含有量を設計および調整することは、直接的であり、カスタムポリマーの合成も、ブレンド／分散手順も必要とされない。さらに、ＳＯＦ組成物は、フッ素含有量が分子レベルで均一に分散およびパターニングされたＳＯＦ組成物であってもよい。ＳＯＦ中のフッ素含有量は、ＳＯＦ合成のために使用される分子ビルディングブロックを変更することによって、または使用されるフッ素ビルディングブロックの量を変更することによって調節されてもよい。
【００１１】
フッ素化ＳＯＦは、１つ以上の好適な分子ビルディングブロックの反応によって製造されてもよく、ここで少なくとも１つの分子ビルディングブロックセグメントがフッ素原子を含む。
【００１２】
フッ素化ＳＯＦは高度にネットワーク化した組成物であり、ここでフッ素化ビルディングブロックの反応から得られてもよく、または得られなくてもよい第１のセグメントが、フッ素化された第２のセグメント、例えばフッ素含有分子ビルディングブロックの反応から得られた第２のセグメントに連結してもよい。
【００１３】
フッ素化ＳＯＦのフッ素含有量は、ＳＯＦ全体にわたって均質に分配されてもよい。ＳＯＦ中のフッ素含有量の均質分布は、ＳＯＦ形成プロセスによって制御でき、故にフッ素含有量はまた分子レベルでパターニングされてもよい。
【００１４】
こうしたパターニングは、分子ビルディングブロックの混合物を利用することによって達成されてもよく、こうしたブロックは、同じ一般的な親分子ビルディングブロック構造を共有するが、ビルディングブロックのフッ素化度（すなわち、フッ素で置き換えられた水素原子の数）は異なる。
【００１５】
ＳＯＦは、高度にフッ素化または全フッ素化された分子ビルディングブロックを形成された湿潤層の頂部に適用することによりフッ素含有量の不均質分布を有していてもよく、結果としてＳＯＦの所与の面にて高度にフッ素化または全フッ素化されたセグメントが多い部分をもたらすことができ、それによってＳＯＦの厚さ内で、高度にフッ素化または全フッ素化されたセグメントの不均質分布を形成し、このようにして線形または非線形濃度勾配を、湿潤層の乾燥ＳＯＦへの変化を促進した後に得られたＳＯＦにて得てもよい。高度にフッ素化または全フッ素化されたセグメントの大部分は、最終的に乾燥ＳＯＦの上半分（基材と反対側）にあってもよく、または高度フッ素化または全フッ素化セグメントの大部分は、最終的に乾燥ＳＯＦの下半分（これは基材に隣接する）にあってもよい。
【００１６】
非フッ素化分子ビルディングブロックは、堆積した湿潤層の頂部表面に添加されてもよく、これが、湿潤フィルムにおける変化を促進する際、乾燥ＳＯＦ中の非フッ素化セグメントの不均質分布を有するＳＯＦをもたらす。非フッ素化セグメントの大部分は、最終的に乾燥ＳＯＦの上半分（基材の反対側である）にあってもよく、または非フッ素化セグメントの大部分は、最終的に乾燥ＳＯＦの下半分（基材に隣接する）にあってもよい。
【００１７】
ＳＯＦ材料におけるフッ素含有量は、フッ素化ビルディングブロックまたは所与の分子ビルディングブロックのフッ素化度を変更することによって容易に変えることができる。フッ素化ＳＯＦ組成物は疎水性であってもよく、ハイブリッド特性を有するフィルムを創製するために第２の特性（例えば電荷輸送）を有するように調整されてもよい。
【００１８】
フッ素化ＳＯＦは、１つ以上の分子ビルディングブロックの反応によって製造されてもよく、ここで少なくとも１つの分子ビルディングブロックはフッ素を含有する。反応混合物中の分子ビルディングブロックのすべてが、フッ素を含有してもよい。異なるハロゲン、例えば塩素が、場合により分子ビルディングブロックに含有されてもよい。
【００１９】
フッ素化分子ビルディングブロックは、炭素またはケイ素原子コアを含有する１つ以上のビルディングブロック；アルコキシコアを含有するビルディングブロック；窒素またはリン原子コアを含有するビルディングブロック；アリールコアを含有するビルディングブロック；カーボネートコアを含有するビルディングブロック；炭素環式コア、炭素二環式コア、または炭素三環式コアを含有するビルディングブロック；およびオリゴチオフェンコアを含有するビルディングブロックから誘導されてもよい。こうしたフッ素化分子ビルディングブロックは、１つ以上の水素原子をフッ素原子で置き換えるまたは交換することによって誘導されてもよい。１つ以上の上記分子ビルディングブロックは、すべての炭素結合水素原子がフッ素によって置き換えられてもよい。１つ以上の上記分子ビルディングブロックは、１つ以上の水素原子が、異なるハロゲン、例えば塩素によって置き換えられてもよい。フッ素に加えて、ＳＯＦは、他のハロゲンを含んでいてもよい。
【００２０】
１つ以上のフッ素化分子ビルディングブロックは、ＳＯＦの１００重量部に対して約５〜約１００重量％、または少なくとも約５０重量％のパーセンテージでフッ素化ＳＯＦ中にあってもよい。
【００２１】
フッ素化ＳＯＦは、Ｈ原子の約２０％超過、またはＨ原子の約９５％超過、またはＨ原子の約１００％がフッ素原子で置き換えられてもよい。
【００２２】
フッ素化ＳＯＦは、Ｃ結合Ｈ原子の約２０％超過、または約５０％超過、または約９５％超過または約１００％がフッ素原子で置き換えられてもよい。
【００２３】
相当量の水素含有量はまた、ＳＯＦ中にて、例えば炭素結合水素として存在してもよい。Ｃ−結合水素およびＣ−結合フッ素原子の合計に関して、水素原子のパーセンテージは、いずれかの所望の量に調整されてもよい。例えば、Ｃ結合水素とＣ結合フッ素との比は、約１０未満であってもよく、例えばＣ結合水素とＣ結合フッ素との比は、約５未満、またはＣ結合水素とＣ結合フッ素との比は、約０．１未満、またはＣ結合水素とＣ結合フッ素との比は、約０．０１未満であってもよい。
【００２４】
フッ素化ＳＯＦのフッ素含有量は、約５重量％〜約７５重量％、または約１０重量％〜約５０重量％であってもよい。一部のフッ素化ＳＯＦのフッ素含有量は、約１０重量％以上、または約５０重量％以上であってもよく、フッ素含有量の上限は、約７５重量％または６０重量％である。
【００２５】
ＳＯＦ中のいずれかの所望の量のセグメントがフッ素化されていてもよい。
フッ素含有セグメントのパーセントは、約１０重量％超過、例えば約３０重量％超過、または５０重量％超過であってもよい；フッ素含有セグメントの上限は、１００重量％または約７０重量％未満であってもよい。
【００２６】
本明細書に開示されるフッ素化ＳＯＦは、「溶媒耐性」ＳＯＦ、キャッピングされたＳＯＦ、コンポジットＳＯＦ、および／または周期的ＳＯＦであってもよい。用語「溶媒耐性」とは、ＳＯＦが組み込まれた層の溶媒／応力クラッキングまたは劣化に対する感受性を増大させるような、（１）ＳＯＦおよび／またはＳＯＦ組成物（例えばコンポジットＳＯＦ）にかつて共有結合していた原子および／または分子を流出させること、および／または（２）かつてＳＯＦおよび／またはＳＯＦ組成物（例えばコンポジットＳＯＦ）の一部であった分子を相分離させることが実質的にないことを指す。
【００２７】
ＳＯＦは、巨視的な見方で、実質的にピンホールのないＳＯＦであるか、または例えば１ミリメートルを超える長さ〜１メートル程度の長さの大きな長さにわたって広がり得る連続的な共有結合性有機骨格を有しているピンホールのないＳＯＦであってもよい。
【００２８】
「実質的にピンホールのないＳＯＦ」または「ピンホールのないＳＯＦ」は、下層基材の表面に堆積した反応混合物から形成されてもよい。用語「実施的にピンホールのないＳＯＦ」は、平方ｃｍあたりの２つの隣接セグメントコア間の距離を超えるピンホール、孔またはギャップが実質的にない、またはｃｍ２あたり約２５０ナノメートルを超える直径のピンホール、孔またはギャップが１０個未満であるＳＯＦを指す。用語「ピンホールのないＳＯＦ」は、ミクロン２あたりの２つの隣接セグメントのコア間の距離を超えるピンホール、孔またはギャップがない、またはミクロン２あたり約５００オングストロームを超える直径のピンホール、孔またはギャップがないＳＯＦを指す。
【００２９】
フッ素化分子ビルディングブロックは、既知のプロセスによっていずれかの「親」非フッ素化分子ビルディングブロックのフッ素化から得られてもよい。例えば、「親」非フッ素化分子ビルディングブロックは、種々のフッ素化度を有するフッ素化分子ビルディングブロックの混合物を形成するために、高温、例えば約１５０℃超過の温度にて元素状フッ素を介して、または他の既知のプロセス工程によってフッ素化されてもよく、個々のフッ素化分子ビルディングブロックを得るために、場合により精製されてもよい。あるいは、フッ素化分子ビルディングブロックは、合成されてもよく、および／または所望のフッ素化分子ビルディングブロックを単純に購入することによって得られてもよい。「親」非フッ素化分子ビルディングブロックのフッ素化分子ビルディングブロックへの転化は、既知の反応条件の単一セットまたは範囲を利用する反応条件下で行われてもよく、既知の１工程反応または既知の多工程反応であってもよい。例示的な反応は、１つ以上の既知の反応機構、例えば添加および／または交換を含んでいてもよい。
【００３０】
例えば、親非フッ素化分子ビルディングブロックのフッ素化分子ビルディングブロックへの転化は、非フッ素化分子ビルディングブロックを既知の脱ハロゲン化水素添加剤と接触させて、フッ素化分子ビルディングブロックを生成することを含んでいてもよい。脱ハロゲン化水素添加工程は、Ｈ原子の少なくとも約５０％、またはＨ原子の約９５％超過、またはＨ原子の約１００％がフッ素原子で置き換えられるような転化率を与えるのに有効な条件下で行われてもよい。脱ハロゲン化水素添加工程は、水素、例えば炭素結合水素の少なくとも約９９％がフッ素で置き換えられるような転化率を与えるのに有効な条件下で行われてもよい。こうした反応は、液相または気相において行われてもよく、または気液相の組み合わせにて行われてもよく、反応は、バッチ様、連続式またはこれらの組み合わせで行うことができることが想定される。こうした反応は、触媒、例えば活性炭の存在下で行われてもよい。他の触媒は、単独でもしくは互いに組み合わせて、あるいはフッ素化される特定の分子ビルディングブロックの要件に依存して使用されてもよい（例えばパラジウム系触媒、白金系触媒、ロジウム系触媒およびルテニウム系触媒を含む）。
【００３１】
分子ビルディングブロックは、少なくとも２つの官能基（ｘ≧２）を必要とし、単一タイプまたは２つ以上のタイプの官能基を含んでいてもよい。
【００３２】
分子ビルディングブロックの対称性は、分子ビルディングブロックセグメントの周辺付近の官能基（Ｆｇ）の位置決めに関連する。対称型のビルディングブロックの使用は、（１）規則的な形状の連結が網化学（ｒｅｔｉｃｕｌａｒ  ｃｈｅｍｉｓｔｒｙ）においてよく理解されたプロセスであるので、分子ビルディングブロックのパターニングは問題なく利用できる、および（２）分子ビルディングブロック間の完全な反応は、対称性の劣るビルディングブロックについて、ＳＯＦ内の複数の連結欠陥を起こし得る可能性がある逸脱した配座／配向を適合できるために促進されるという２つの理由から実施される。
【００３３】
図１Ａ〜Ｏは、例示的なビルディングブロックについて、対称型の要素の概略を示す。こうした対称型要素は、使用され得るビルディングブロックに見出される。こうした例示的なビルディングブロックは、フッ素化されてもよく、またはフッ素化されてなくてもよい。
【００３４】
例示的なフッ素化分子ビルディングブロックは、炭素またはケイ素原子コアを含有するフッ素化ビルディングブロック、アルコキシコアを含有するビルディングブロック；窒素またはリン原子コアを含有するビルディングブロック；アリールコアを含有するビルディングブロック；カーボネートコアを含有するビルディングブロック；炭素環式コア、炭素二環式コア、または炭素三環式コアを含有するビルディングブロック；およびオリゴチオフェンコアを含有するビルディングブロックから得られてもよい。こうしたフッ素化分子ビルディングブロックは、非フッ素化分子ビルディングブロックの高温、例えば約１５０℃超過の温度での元素状フッ素によるフッ素化、または他の既知のプロセス工程によって、または所望のフッ素化分子ビルディングブロックを単に購入することによって得られてもよい。
【００３５】
官能基は、分子ビルディングブロックの反応性化学部分であり、ＳＯＦ形成プロセス中に、セグメント同士を連結させる化学反応に関与する。官能基の非限定例としては、ハロゲン、アルコール、エーテル、ケトン、カルボン酸、エステル、カーボネート、アミン、アミド、イミン、尿素、アルデヒド、イソシアネート、トシレート、アルケン、アルキンなどが挙げられる。
【００３６】
セグメントは、官能基を保持し、官能基に関連しない全原子を含む分子ビルディングブロックの一部分である。さらに、分子ビルディングブロックセグメントの組成は、ＳＯＦ形成後も変化しないままである。
【００３７】
ＳＯＦのセグメントは、炭素でない少なくとも１つの元素原子を含んでいてもよく、こうした少なくとも１つの原子は、水素、酸素、窒素、ケイ素、リン、セレニウム、ホウ素、および硫黄からなる群から選択される。
【００３８】
リンカーは、分子ビルディングブロックおよび／またはキャッピングユニットに存在する官能基間での化学反応時にＳＯＦ中に現れる化学部分である。
【００３９】
リンカーは、共有結合、単一原子、または共有結合された原子の群を含んでいてもよい。化学部分リンカーは、周知の化学基、例えばエステル、ケトン、アミド、イミン、エーテル、ウレタン、カーボネートなど、またはそれらの誘導体であってもよい。
【００４０】
ＳＯＦは、いずれかの適切なアスペクト比を有する。ＳＯＦは、アスペクト比が、例えば約３０：１より大きく、または約１００：１より大きくてもよい。ＳＯＦのアスペクト比は、その平均厚さ（すなわち、最も短い寸法）に対する、その平均の幅または直径（厚さに対して次に大きな寸法）の比であると定義される。ＳＯＦの最も長い寸法は、長さであり、ＳＯＦアスペクト比の計算では考慮されない。
【００４１】
フッ素化ＳＯＦは、単一層（モノセグメント厚さまたはマルチセグメント厚さ）または複数層（各層はモノセグメント厚さまたはマルチセグメント厚さである）であってもよい。「厚さ」は、フィルムの最小寸法を指す。上記のように、ＳＯＦにおいて、セグメントは、フィルムの分子骨格を生じるようにリンカーを通して共有結合された分子ユニットである。フィルムの厚さはまた、フィルムの断面を見た場合に、フィルムのその軸に沿って計数されるセグメントの数に関して定義されてもよい。「単層」ＳＯＦは、最も単純な場合であり、例えばフィルムが１つのセグメント厚さであるものを指す。２つ以上のセグメントがこの軸に沿って存在するＳＯＦは、「マルチセグメント」厚さＳＯＦと称される。
【００４２】
ＣＯＦは、高い熱安定性（典型的には、周囲条件下で４００℃よりも高い）；有機溶媒への低い溶解度（化学安定性）、および多孔性（ゲストを可逆的に取り込むことができる）といった固有の特性を有する。ＳＯＦはまた、これらの固有の特性を有していてもよい。
【００４３】
追加の機能は、従来のＣＯＦに固有でない特性を示し、分子ビルディングブロックの選択によって生じてもよく、その分子組成が得られたＳＯＦに追加の機能を提供する。
【００４４】
分子ビルディングブロックの「偏った特性」という用語は、ある特定の分子組成について存在することが知られている特性、またはセグメントの分子組成を観察すれば、当業者ならば合理的に特定可能な特性を指す。用語「偏った特性」および「追加機能」は、同じ一般的特性（疎水性、電気活性等）を指すが、「偏った特性」は、分子ビルディングブロックに関連して使用され、「追加機能」は、ＳＯＦに関連して使用される。
【００４５】
ＳＯＦの疎水性（超疎水性）、親水性、疎油性（超疎油性）、親油性、光発色性および／または電気活性（導体、半導体、電荷輸送材料）性質は、ＳＯＦの「追加機能」を表し得る特性の一部の例である。
【００４６】
用語疎水性（超疎水性）は、水、または他の極性種をはじく特性を指す。疎水性材料は、接触角ゴニオメータまたは関連装置を用いて測定される場合に、９０°を超える水接触角を有する。高い疎水性は、約１３０°〜約１８０°の水接触角を有する。超疎水性は、約１５０°を超える水接触角を有する。
【００４７】
超疎水性は、水滴が約１°〜約３０°未満のスライディング角度または約１０°未満のスライディング角度のような表面に関するスライディング角度を形成する場合として記載できる。
【００４８】
用語親水性は、水または他の極性種、あるいは表面を引き付ける、吸着または吸収する特性を指す。
【００４９】
用語疎油性（撥油性）は、油または他の非極性種、例えばアルカン、脂肪およびワックスをはじく特性を指す。疎油性は、接触角ゴニオメータまたは関連装置を用いて測定される場合に、９０°を超える油接触角を有する。用語撥油性は、ＵＶ硬化性インク、固体インク、ヘキサデカン、ドデカン、炭化水素などに関して、およそ約５５°以上の油接触角を有する表面の濡れ性を指す。
高度に撥油性は、炭化水素系液滴が表面に関して高い接触角、例えば約１３０°、または約１３５°〜約１７０°の接触角を形成する場合と記載される。超撥油性は、炭化水素系液滴が表面に関して高い接触角、例えば約１５０°を超える接触角を形成する場合と記載される。
【００５０】
本明細書で使用される場合に超撥油性も、炭化水素系液滴、例えばヘキサデカンが表面に関して約１°〜約３０°未満、または約１０°未満のスライディング角度を形成する場合と記載され得る。
【００５１】
用語親油性（オレオフィリック）は、油または他の非極性種、例えばアルカン、脂肪、およびワックスを引き付ける特性またはこうした種によって容易に濡らされる表面を指す。親油性材料は、通常、接触角ゴニオメータを用いて測定される場合に、低〜無油接触角を有するという特徴がある。親油性は、ヘキサンまたは他の非極性油による材料が膨潤するという特徴もある。
【００５２】
種々の方法が、濡れ性または接触角を定量するために利用可能である。例えば、濡れ性は、基材によって形成され、接触点での液滴の表面に対するタンジェントである、接触角として測定できる。詳細には、接触角は、Ｆｉｂｒｏ  ＤＡＴ１１００を用いて測定されてもよい。接触角は、液体と基材との間の相互作用を決定する。特定体積の流体の液滴が、マイクロピペットを用いて試料表面に自動的に塗布されてもよい。基材と接触する液滴の画像は、特定の時間間隔にて、ビデオカメラによって撮影される。液滴と基材との間の接触角は、撮影された画像に対して画像分析技術によって決定される。接触角の変化割合は、時間関数として計算される。
【００５３】
電気活性という用語は、電荷（電子および／または正孔）を輸送する特性を指す。電気活性材料としては、導体、半導体、電荷輸送材料が挙げられる。導体は、電位差がある状態で電荷を簡単に輸送する材料であると定義される。半導体は、それ自体は電荷を伝導しないが、電位差があり、刺激（例えば、電場、電磁照射、熱など）が加えられた状態で導電性になり得る材料であると定義される。電荷輸送材料は、電位差のある状態で、別の材料（例えば、染料、顔料または金属）から電荷が注入されると、電荷を輸送することができる材料であると定義される。
【００５４】
さらに、導体は、電位差計を用い、約０．１〜約１０７Ｓ／ｃｍのシグナルが得られる材料であると定義されてもよい。
【００５５】
半導体は、さらに、刺激（例えば、電場、電磁照射、熱など）が加えられた状態で、電位差計を用い、約１０−６〜約１０４Ｓ／ｃｍのシグナルが得られる材料であると定義されてもよい。あるいは、半導体は、加えられた刺激（例えば、電場、電磁照射、熱など）に曝されると、飛行時間技術を用いて測定した場合、１０−１０〜約１０６ｃｍ２Ｖ−１ｓ−１の範囲の電子移動度および／または正孔移動度を有する材料であると定義されてもよい。
【００５６】
電荷輸送材料は、さらに、飛行時間技術を用いて測定した場合、１０−１０〜約１０６ｃｍ２Ｖ−１ｓ−１の範囲の電子移動度および／または正孔移動度を有する材料であると定義されてもよい。
【００５７】
フッ素含有ポリマーは、対応する炭化水素ポリマーよりも低い表面エネルギーを有することが知られている。例えば、ポリテトラフルオロエチレン（ＰＴＦＥ）は、ポリエチレンより低い表面エネルギーを有する（２０ｍＮ／ｍ対３５．３ｍＮ／ｍ）。フッ素のＳＯＦへの導入、特にフッ素がフィルムの表面に存在する場合、対応する非フッ素化ＳＯＦに比較してＳＯＦの表面エネルギーを調節するために使用されてもよい。大抵の場合、フッ素のＳＯＦへの導入は、フィルム表面エネルギーを低下させる。ＳＯＦの表面エネルギーが調節される程度は、例えばＳＯＦの表面にておよび／またはＳＯＦのバルク内でのフッ素化および／またはフッ素のパターニングの度合いに依存してもよい。ＳＯＦの表面でのフッ素化および／またはフッ素のパターニングの度合いは、調整され得るパラメータである。
【００５８】
高度フッ素化セグメントを含むまたは保持する分子ビルディングブロックは、偏った疎水性特性を有し、疎水性追加機能を有するＳＯＦを導いてよい。高度フッ素化セグメントは、セグメントに存在するフッ素原子の数を、１を超えるセグメントに存在する水素原子の数で割ったものとして定義される。高度フッ素化セグメントではないフッ素化セグメントも、疎水性の追加機能を有するＳＯＦを導き得る。
【００５９】
フッ素化ＳＯＦは、分子ビルディングブロック、セグメント、および／またはリンカーのいずれかのバージョンから製造されてもよく、ここで分子ビルディングブロックの１つ以上の水素はフッ素で置き換えられる。
【００６０】
上述のフッ素化セグメントは、例えば一般構造ＨＯＣＨ２（ＣＦ２）ｎＣＨ２ＯＨのフッ素化アルコールおよびそれらの対応するジカルボン酸およびアルデヒドを含んでいてもよく、ここでｎは、１以上、例えば１〜約１００、または１〜約６０、または２〜約３０の値を有する整数であり；テトラフルオロヒドロキノン；ペルフルオロアジピン酸水和物、４，４’−（ヘキサフルオロイソプロピリデン）ジフタル酸無水物；４，４’−（ヘキサフルオロイソプロピリデン）ジフェノールなどを挙げることができる。
【００６１】
追加機能として電気活性を有するＳＯＦは、偏った電気活性特性を有する分子ビルディングブロックを用いて調製されてもよく、および／または共役したセグメントおよびリンカーの集合体から電気活性が生じてもよい。以下の章で、偏った正孔輸送性、偏った電子輸送性、偏った半導体性を有する分子ビルディングブロックについて記載する。
【００６２】
フッ素化ＳＯＦを製造するプロセスは、典型的には、多くの作業または工程を含み、任意の適切な順序で行ってもよく、または、２つ以上の作業を同時に行ってもよく、非常に近い時間に行ってもよい：
構造化された有機フィルムを調製するプロセスは、
（ａ）それぞれがセグメント（少なくとも１つのセグメントがフッ素を含み得る）と多くの官能基とを含む複数の分子ビルディングブロックおよびプレＳＯＦを含む、液体を含有する反応混合物を調製することと；
（ｂ）この反応混合物を濡れたフィルムとして堆積させることと；
（ｃ）分子ビルディングブロックを含む湿潤フィルムの、複数のセグメントと、共有結合性有機骨格として整列した複数のリンカーとを含むＳＯＦを含む乾燥したフィルムへの変化を促進し、この共有結合性有機骨格が、巨視的な見方だとフィルムであることと；
（ｄ）場合により、基材からＳＯＦを取り外し、自立型ＳＯＦを得ることと；
（ｅ）場合により、この自立型ＳＯＦをロールへと加工することと；
（ｆ）場合により、このＳＯＦを切断し、ベルトになるように縫い合わせることと；
（ｇ）場合により、ＳＯＦ（上述のＳＯＦ形成プロセスによって調製された）を基材として用い、次のＳＯＦ形成プロセスで上述のＳＯＦ形成プロセスを行うことと；を含む。
【００６３】
フッ素化ＳＯＦ液体含有反応混合物の利点は、それらの均質性である。当該技術分野において、フッ素化分子は、溶媒への溶解度が劣ることがある。本開示は、フッ素化ＳＯＦ液体含有反応混合物を含み、ここで分子ビルディングブロック（例えばフッ素化分子ビルディングブロック）は、場合によりプレＳＯＦ工程を用いて容易に溶解される。
【００６４】
反応混合物は、液体に溶解するか、懸濁するか、または混合するような複数の分子ビルディングブロックを含む。複数の分子ビルディングブロックは、１種類であってもよく、または２種類以上を含んでいてもよい。１つ以上の分子ビルディングブロックが液体である場合、さらなる液体の使用は任意である。触媒は、場合により、上述の作用Ｃの間に、プレＳＯＦ形成を可能にするおよび／またはＳＯＦ形成の動力学を変更するために反応混合物に添加されてもよい。用語「プレＳＯＦ」は、反応していて、出発分子ビルディングブロックより高い分子量を有し、実質的に欠陥を含まないまたは欠陥を全く含まないＳＯＦであってもよいＳＯＦを得るために他のビルディングブロックまたはプレＳＯＦの官能基を用いたさらなる反応、および／またはフィルム形成プロセスに関して向上したまたは改質された反応性を付与する分子ビルディングブロック官能基の「活性化」を行うことができる複数の官能基を含有する少なくとも２つの分子ビルディングブロックを指してもよい。
【００６５】
反応混合物成分（分子ビルディングブロック、場合により液体、場合により触媒、場合により添加剤）は容器にて組み合わせられる。反応混合物の成分を加える順序は、様々であってもよいが、典型的には、ＳＯＦを調製するプロセスが、プレＳＯＦを含むか、またはプレＳＯＦの形成を含む場合、存在する場合には触媒を、反応混合物を湿潤フィルムとして堆積させる前に反応混合物に加えてもよい。反応混合物はまた、湿潤フィルムとして反応混合物を堆積させる前に配合物成分の均一分布を確実にするために、混合、撹拌、ミル加工などを行ってもよい。
【００６６】
反応混合物を、湿潤フィルムとして堆積させる前に加熱してもよい。これは、１つ以上の分子ビルディングブロックの溶解を助け、および／またはプレＳＯＦを形成するために湿潤層を堆積させる前に反応混合物の部分反応によって、反応混合物の粘度を増大させてもよい。例えば、プレ反応した分子ビルディングブロックであるプレＳＯＦに組み込まれる反応混合物中の分子ビルディングブロックの重量％は、２０％未満、例えば約１５％〜約１％、または１０％〜約５％であってもよい。９５％のプレＳＯＦ分子の分子量は、５，０００ダルトン未満、例えば、２，５００ダルトン未満、または１，０００ダルトン未満である。プレＳＯＦの調製は、反応混合物中の分子ビルディングブロックの保有量を増大させるために使用されてもよい。
【００６７】
官能基活性化を介するプレＳＯＦ形成の場合、活性化される官能基のモルパーセンテージは、５０％未満、例えば約３０％〜約１０％、または約１０％〜約５％であってもよい。
【００６８】
プレＳＯＦ形成の２つの方法（分子ビルディングブロック間の反応によるプレＳＯＦ形成または分子ビルディングブロック官能基の「活性化」によるプレＳＯＦ形成）は、組み合わせて行われてもよく、プレＳＯＦに組み込まれた分子ビルディングブロックは、活性化された官能基を含有してもよい。分子ビルディングブロック間の反応によるプレＳＯＦ形成および分子ビルディングブロック官能基の「活性化」によるプレＳＯＦの形成は、同時に行われてもよい。
【００６９】
プレＳＯＦ形成の期間は、約１０秒から約４８時間、例えば約３０秒〜約１２時間、または約１分〜６時間継続する。
【００７０】
反応混合物の粘度は、約１０〜約５０，０００ｃｐｓ、例えば約２５〜約２５，０００ｃｐｓ、または約５０〜約１０００ｃｐｓの範囲である。
【００７１】
分子ビルディングブロックおよびキャッピングユニットを保有すること、または反応混合物中の「保有量」は、分子ビルディングブロックと、場合により、キャッピングユニットおよび触媒との総重量を、反応混合物の総重量で割ったものであると定義される。ビルディングブロックの保有量は、約３〜１００％、例えば、約５〜約５０％、または約１５〜約４０％の範囲であってもよい。プレＳＯＦは、疎水性追加機能、超疎水性追加機能、親水性追加機能、疎油性追加機能、超疎油性追加機能、親油性追加機能、光発色性追加機能、および電気活性追加機能からなる群から選択される１つ以上の追加機能を有するビルディングブロックから製造されてもよい。
【００７２】
反応混合物中で用いられる液体は、純粋な液体（例えば、溶媒）であってもよく、および／または溶媒混合物であってもよい。液体は、反応混合物中に分子ビルディングブロックおよび触媒／改質剤を溶解または懸濁するために使用される。液体選択は、一般に分子ビルディングブロックの溶解度／分散性と、特定のビルディングブロックの保有量とのバランスをとること、反応混合物の粘度および液体の沸点に基づき、それが湿潤層の乾燥ＳＯＦへの促進に影響を与える。好適な液体は、沸点が約３０〜約３００℃、例えば、約６５℃〜約２５０℃、または約１００℃〜約１８０℃であってもよい。
【００７３】
液体としては、アルカン；混合アルカン；分岐アルカン；芳香族化合物；エーテル、環状エーテル；エステル；ケトン；環状ケトン；アミン；アミド；アルコール；ニトリル；ハロゲン化芳香族；ハロゲン化アルカン；および水などの種類の分子を挙げることができる。
【００７４】
場合により、反応混合物中に触媒を存在させて、湿潤層の乾燥したＳＯＦへの促進を補助してもよい。任意の触媒の選択および使用は、分子ビルディングブロックの官能基によって変わる。典型的な触媒の保有量は、反応混合物中の分子ビルディングブロックの保有量の約０．０１％〜約２５％、例えば約０．１％〜約５％の範囲である。触媒は、最終的なＳＯＦ組成物中に存在していてもよく、存在していなくてもよい。
【００７５】
場合により、添加剤または第２の成分（例えば、ドーパント）が、反応混合物および湿潤層に存在していてもよい。また、このような添加剤または第２の成分を、乾燥ＳＯＦに組み込んでもよい。用語「添加剤」または「第２の成分」は、ＳＯＦ中に共有結合していないが、組成物にランダムに分布している原子または分子を指す。こうした添加剤を用い、ＳＯＦの物理的性質、例えば、電気的特性（導電性、半導体性、電気輸送性、正孔輸送性）、表面エネルギー（疎水性、親水性）、引張強度、熱伝導性を変えてもよく；このような添加剤としては、衝撃改質剤、強化繊維、潤滑剤、静電気防止剤、カップリング剤、濡れ性付与剤、曇り止め剤、難燃剤、紫外線安定化剤、酸化防止剤、殺虫剤、染料、顔料、着臭剤、脱臭剤、成核剤などを挙げることができる。
【００７６】
ＳＯＦに存在するフルオロエラストマー化合物の量は、ＳＯＦの総固形分の重量％で、約１〜約５０重量％、または約２〜約１０重量％である。金属粒子は、存在する場合、ＳＯＦコンポジットに任意の望ましい量または任意の有効な量で存在していてもよく、例えば、ＳＯＦの約０．２５重量％〜約７０重量％、またはＳＯＦの約１重量％〜約１５重量％の量で存在していてもよい。
【００７７】
第２の成分または添加剤は、存在する場合、それぞれが、または組み合わせた状態で、組成物中に任意の望ましい量または任意の有効な量で存在していてもよく、例えば、組成物の約１重量％〜約５０重量％、または組成物の約１重量％〜約２０重量％の量で存在していてもよい。
【００７８】
ＳＯＦを、第２の成分（ドーパントおよび添加剤、例えば、正孔輸送分子（ｍＴＢＤ）、ポリマー（ポリスチレン）、ナノ粒子（Ｃ６０  Ｂｕｃｋｍｉｎｓｔｅｒフラーレン）、有機低分子（ビフェニル）、金属粒子（銅微粉末）、電子受容体（キノン）およびフッ素化粒子（ポリテトラフルオロエチレン（ＰＴＦＥ））で改質し、コンポジット構造化有機フィルムを得てもよい。第２の成分は、濡れたフィルムを生じさせるために使用される液体配合物に導入されてもよく、ここでＳＯＦを形成するための変化が促進される。第２の成分（ドーパント、添加剤など）は、反応混合物中に溶解されてもよく、または溶解されなくてもよい（懸濁されてもよい）。
【００７９】
反応混合物を、多くの液体堆積技術を用い、湿潤フィルムとして種々の基材、例えばプリントヘッドの前面に適用してもよい。
【００８０】
基材としては、例えばポリマー、紙、金属、金属アロイ、周期律表のＩＩＩ族〜ＶＩ族の元素がドープされた形態およびドープされていない形態、金属酸化物、金属カルコゲニド、あらかじめ調製しておいたＳＯＦが挙げられる。
【００８１】
基材厚さは、約１０マイクロメートルから１０ミリメートルを超えてもよく、例示的な厚さは特に可撓性プラスチック基材について約５０〜約１００マイクロメートル、硬質基材、例えばガラスまたはケイ素については約１〜約１０ミリメートルであってもよい。
【００８２】
多くの液体堆積技術を用い（例えば、スピンコーティング、ブレードコーティング、ウェブコーティング、浸漬コーティング、カップコーティング、ロッドコーティング、スクリーン印刷、インクジェット印刷、スプレーコーティング、スタンピングなどを含む）、反応混合物を基材に適用してもよい。湿潤層の厚みは、約１０ｎｍ〜約５ｍｍ、例えば、約１００ｎｍ〜約１ｍｍ、または約１μｍ〜約５００μｍの範囲であってもよい。
【００８３】
キャッピングユニットおよび／または第２の成分は、上述のプロセス作用Ｂの完了後に導入されてもよい。
【００８４】
キャッピングユニットおよび／または第２の成分は、均質または不均質様式（種々のパターンを含む）で形成された湿潤層に適用されてもよく、ここでキャッピングユニットおよび／または第２の成分の濃度または密度は、湿潤層において所与の幅の、キャッピングユニットおよび／または第２の成分の高濃度および低濃度の交互バンドパターンを形成するなどのために特定領域で低下させる。
【００８５】
用語「促進する」は、分子ビルディングブロックおよび／またはプレＳＯＦの反応、例えば、ビルディングブロックおよび／またはプレＳＯＦの官能基の化学反応を容易にする任意の適切な技術を指す。液体を除去して乾燥フィルムを作成する必要がある場合には、「促進する」は、液体を除去することも指す。分子ビルディングブロックおよび／またはプレＳＯＦの反応および液体の除去は、連続して行われてもよく、または同時に行われてもよい。液体は、分子ビルディングブロックの１つでもあり、ＳＯＦに組み込まれてもよい。用語「乾燥ＳＯＦ」は、例えば液体の含有量がＳＯＦの約５重量％未満、または液体の含有量がＳＯＦの２重量％未満の、実質的に乾燥したＳＯＦを指す。
【００８６】
フッ素化乾燥ＳＯＦのフッ素含有量は、約５重量％〜約７５重量％、または約１０重量％〜約５０重量％であってもよい。フッ素化乾燥ＳＯＦのフッ素含有量は、約１０重量％以上、または５０重量％以上であり、フッ素含有量の上限は、約７５重量％である。
【００８７】
湿潤層から乾燥ＳＯＦの形成を促進することは、いずれかの適切な技術によって達成されてもよい。湿潤層から乾燥ＳＯＦの形成の促進は、典型的には、オーブンでの乾燥、赤外線（ＩＲ）などを含む、温度が４０〜３５０℃の範囲、６０〜２００℃の範囲、８５〜１６０℃の範囲での熱処理を含む。総加熱時間は、約４秒〜約２４時間、例えば１分〜１２０分の範囲であることができる。
【００８８】
第２の成分の分子サイズは、湿潤層の乾燥ＳＯＦへの促進の間に、第２の成分がＳＯＦの骨格内に捕捉され、捕捉された第２の成分が液体トナーまたは溶媒に曝露される間にＳＯＦからもれないように、選択されてもよい。
【００８９】
湿潤層をＣＯＦフィルムにするようにＩＲによって促進することは、ベルト輸送システムに取り付けられたＩＲ加熱モジュールを用いて達成されてもよい。種々の種類のＩＲエミッタを用いてもよく、例えば、炭素ＩＲエミッタまたは短波ＩＲエミッタ（Ｈｅｒａｅｒｕｓから入手可能）を用いてもよい。炭素ＩＲエミッタまたは短波ＩＲエミッタに関するさらなる例示的な情報を以下の表にまとめている（表１）。
【表１】
0005894508.tif 000002
【００９０】
自立型のＳＯＦは、湿潤層の堆積物を支えるために接着性の低い適切な基材を用いる場合に、得られてもよい。
【００９１】
場合により、自立型ＳＯＦまたは可撓性基材によって支持されるＳＯＦは、ロールに処理されてもよい。
【００９２】
ＳＯＦは、多層構造化有機フィルムを与えるＳＯＦ形成プロセスに基材として使用されてもよい。多層ＳＯＦの層は、化学的に結合し、または物理的に接触してもよい。化学的に結合した多層ＳＯＦは、基材ＳＯＦ表面に存在する官能基が第２の構造化有機フィルム層を形成するために使用される堆積した湿潤層に存在する分子ビルディングブロックと反応できる場合に形成される。物理的接触状態の多層ＳＯＦは、互いに化学的に結合していなくてもよい。
【００９３】
ＳＯＦは、パターニングされたセグメントの微視的配置であってもよい。用語「パターニング」は、セグメントが互いに連結される配列を指し、例えばここでセグメントＡがセグメントＢだけに連結される、および反対にセグメントＢがセグメントＡだけに連結される。必要とされるパターニングの最小度合いは、本明細書に記載されるプロセスを用いてフィルムを形成するために必要とされるものであり、目的とするリンカーの約２０％以上、または目的とするリンカーの約４０％以上の形成として定量されてもよく、本開示によって具現化されるパターニングの公称度合いは、目的とするリンカーの約６０％、例えば目的とするリンカーの約１００％の形成である。
【００９４】
試験手順および表面自由エネルギー計算は、ダブルブレードカッターによって１５ｍｍ×５０〜１４５ｍｍにサンプルを切断することを含む。サンプル厚さは、標準ホルダーを用いて１．５ｍｍ未満、自家製特別ホルダーを用いて５．０ｍｍ未満であるべきである。サンプルは、二重サイドテープでサンプルホルダーに載置した。３つの試験液体、水、ホルムアミドおよびジヨードメタンを、接触角測定全体を通して使用した。サンプル利用可能性に依存して約８滴を生じさせ、接触角を測定した。０．１ｓ、１ｓおよび１０ｓデータについての平均接触角を記録した。表面自由エネルギー、極性表面エネルギーの酸および塩基成分ならびに分散性成分は、ルイス酸−塩基方法を用いて計算した。
【００９５】
ルイス酸−塩基理論は、固液界面エネルギーに関する以下の式によって与えられる。
【数１】
0005894508.tif 000003
式中
（ＬＷ）、（＋）、（−）は、ＳＦＥインデックスの分散性、酸および塩基成分であり；
ｊは液体１、２、３を指し；
θｊは、基材上のｊ番目の液体の接触角であり；
γｊは、液体ｊの表面張力であり；および
下付き文字ｓは固体を指す。
【実施例１】
【００９６】
（作用Ａ）反応混合物を含有する液体の調製。以下を組み合わせた：ビルディングブロックのオクタフルオロ−１，６−ヘキサンジオール［セグメント＝オクタフルオロ−１，６−ヘキシル；Ｆｇ＝ヒドロキシル（−ＯＨ）；（０．４３ｇ，１．６５ｍｍｏｌ）］、第２のビルディングブロックＮ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン；Ｆｇ＝メトキシエーテル（−ＯＣＨ３）；（０．５５ｇ，０．８２ｍｍｏｌ）］、反応混合物を含有する液体を得るための０．０５ｇのＮａｃｕｒｅ  ＸＰ−３５７の２０重量％溶液として送達される酸触媒、０．０４ｇのＳｉｌｃｌｅａｎ３７００の２５重量％溶液として送達される平滑化添加剤、および２．９６ｇの１−メトキシ−２−プロパノール。混合物を振とうし、８５℃で２．５時間加熱し、次いで０．４５ミクロンのＰＴＦＥ膜を通してろ過した。
【００９７】
（作用Ｂ）湿潤フィルムとしての反応混合物の堆積。反応混合物を、１０ｍｉｌギャップを有するバードバーを装備した定速ドローダウンコーターを用いて、金属化された（ＴｉＺｒ）ＭＹＬＡＲＴＭ基材の反射側に適用した。
【００９８】
（作用Ｃ）湿潤フィルムの乾燥ＳＯＦへの変化の促進。湿潤層を支持する金属化されたＭＹＬＡＲ（登録商標）基材は、１５５℃に予熱された活性ベント型オーブンに素早く移し、４０分間加熱した。これらの作用により、単一の自立型フィルムとして基材から剥離できる６〜８ミクロンの厚さを有するＳＯＦを得た。ＳＯＦの色は琥珀色であった。
【実施例２】
【００９９】
（作用Ａ）以下を組み合わせた：ビルディングブロックのドデカフルオロ−１，８−オクタンジオール［セグメント＝ドデカンフルオロ−１，８−オクチル；Ｆｇ＝ヒドロキシル（−ＯＨ）；（０．５１ｇ，１．４１ｍｍｏｌ）］、第２のビルディングブロックＮ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン；Ｆｇ＝メトキシエーテル（−ＯＣＨ３）；（０．４７ｇ，０．７１ｍｍｏｌ）］、反応混合物を含有する液体を得るための０．０５ｇのＮａｃｕｒｅ  ＸＰ−３５７の２０重量％溶液として送達される酸触媒、０．０４ｇのＳｉｌｃｌｅａｎ３７００の２５重量％溶液として送達される平滑化添加剤、および２．９６ｇの１−メトキシ−２−プロパノール。混合物を振とうし、８５℃で２．５時間加熱し、次いで０．４５ミクロンのＰＴＦＥ膜を通してろ過した。
【０１００】
（作用Ｂ）実施例１と同じ。
【０１０１】
（作用Ｃ）実施例１と同じ。これらの作用により、単一の自立型フィルムとして基材から剥離できる６〜８ミクロンの厚さを有するＳＯＦを得た。ＳＯＦの色は琥珀色であった。
【実施例３】
【０１０２】
（作用Ａ）以下を組み合わせた：ビルディングブロックのヘキサデカフルオロ−１，１０−デカンジオール［セグメント＝ヘキサデカフルオロ−１，１０−デシル；Ｆｇ＝ヒドロキシル（−ＯＨ）；（０．５７ｇ，１．２３ｍｍｏｌ）］、第２のビルディングブロックＮ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン；Ｆｇ＝メトキシエーテル（−ＯＣＨ３）；（０．４１ｇ，０．６２ｍｍｏｌ）］、反応混合物を含有する液体を得るための０．０５ｇのＮａｃｕｒｅ  ＸＰ−３５７の２０重量％溶液として送達される酸触媒、０．０４ｇのＳｉｌｃｌｅａｎ３７００の２５重量％溶液として送達される平滑化添加剤、および２．９６ｇの１−メトキシ−２−プロパノール。混合物を振とうし、８５℃で２．５時間加熱し、次いで０．４５ミクロンのＰＴＦＥ膜を通してろ過した。
【０１０３】
（作用Ｂ）実施例１と同じ
【０１０４】
（作用Ｃ）実施例１と同じこれらの作用により、単一の自立型フィルムとして基材から剥離できる６〜８マイクロメートルの厚さを有するＳＯＦを得た。ＳＯＦの色は琥珀色であった。
【実施例４】
【０１０５】
（作用Ａ）以下を組み合わせた：ビルディングブロックのオクタフルオロ−１，６−ヘキサンジオール［セグメント＝オクタフルオロ−１，６−ヘキシル；Ｆｇ＝ヒドロキシル（−ＯＨ）；（１．９８，７．５５ｍｍｏｌ）］、第２のビルディングブロックＮ２，Ｎ２，Ｎ４，Ｎ４，Ｎ６，Ｎ６−ヘキサキス（４−（メトキシメチル）−１，３，５−トリアジン−２，４，６−トリアミン［セグメント＝Ｎ２，Ｎ２，Ｎ４，Ｎ４，Ｎ６，Ｎ６−ヘキサキス（メチル）−１，３，５−トリアジン−２，４，６−トリアミン；Ｆｇ＝メトキシ（−ＯＭｅ）；（０．９９ｇ，２．５４ｍｍｏｌ）］、反応混合物を含有する液体を得るための０．１０ｇのｐ−トルエンスルホン酸３０重量％溶液として送達される酸触媒、および６．９３ｇの１，４−ジオキサン。混合物を振とうし、７５℃で２．５時間加熱し、次いで０．４５ミクロンのＰＴＦＥ膜を通してろ過した。
【０１０６】
（作用Ｂ）反応混合物を、２０ｍｉｌギャップを有するバードバーを装備した定速ドローダウンコーターを用いて、金属化された（ＴｉＺｒ）ＭＹＬＡＲ（登録商標）基材の反射面に適用した。
【０１０７】
（作用Ｃ）濡れた層を支持する金属化されたＭＹＬＡＲ（登録商標）基材は、１５５℃に予熱された活性ベント型オーブンに素早く移し、４０分間加熱した。これらの作用により、単一の自立型フィルムとして基材から剥離できる４〜５マイクロメートルの厚さを有するＳＯＦを得た。ＳＯＦは透明であった。
【実施例５】
【０１０８】
（作用Ａ）以下を組み合わせた：ビルディングブロックのオクタフルオロ−１，６−ヘキサンジオール［セグメント＝オクタフルオロ−１，６−ヘキシル；Ｆｇ＝ヒドロキシル（−ＯＨ）；（１．４９，５．６８ｍｍｏｌ）］、第２のビルディングブロックＮ２，Ｎ２，Ｎ４，Ｎ４，Ｎ６，Ｎ６−ヘキサキス（４−（メトキシメチル）−１，３，５−トリアジン−２，４，６−トリアミン［セグメント＝Ｎ２，Ｎ２，Ｎ４，Ｎ４，Ｎ６，Ｎ６−ヘキサキス（メチル）−１，３，５−トリアジン−２，４，６−トリアミン；Ｆｇ＝メトキシ（−ＯＭｅ）；（１．４８ｇ，３．７９ｍｍｏｌ）］、反応混合物を含有する液体を得るための０．１０ｇのｐ−トルエンスルホン酸３０重量％溶液として送達される酸触媒、および６．９３ｇの１，４−ジオキサン。混合物を振とうし、７５℃で１時間加熱し、次いで０．４５ミクロンのＰＴＦＥ膜を通してろ過した。
【０１０９】
（作用Ｂ）実施例４と同じ。
【０１１０】
（作用Ｃ）実施例４と同じ。これらの作用により、単一の自立型フィルムとして基材から剥離できる１０〜１１マイクロメートルの厚さを有するＳＯＦを得た。ＳＯＦは透明であった。
【実施例６】
【０１１１】
作用Ａ）反応混合物を含有する液体の調製。以下を組み合わせた：ビルディングブロックのドデカフルオロ−１，６−オクタンジオール［セグメント＝ドデカフルオロ−１，６−オクチル；Ｆｇ＝ヒドロキシル（−ＯＨ）；（２．１８，８．３２ｍｍｏｌ）］、第２のビルディングブロックＮ２，Ｎ２，Ｎ４，Ｎ４，Ｎ６，Ｎ６−ヘキサキス（４−（メトキシメチル）−１，３，５−トリアジン−２，４，６−トリアミン［セグメント＝Ｎ２，Ｎ２，Ｎ４，Ｎ４，Ｎ６，Ｎ６−ヘキサキス（メチル）−１，３，５−トリアジン−２，４，６−トリアミン；Ｆｇ＝メトキシ（−ＯＭｅ）；（０．７９ｇ，２．０２ｍｍｏｌ）］、反応混合物を含有する液体を得るための０．１０ｇのｐ−トルエンスルホン酸３０重量％溶液として送達される酸触媒、および６．９３ｇの１，４−ジオキサン。混合物を振とうし、７５℃で１時間加熱し、次いで０．４５ミクロンのＰＴＦＥ膜を通してろ過した。
【０１１２】
（作用Ｂ）実施例４と同じ。
【０１１３】
（作用Ｃ）実施例４と同じ。これらの作用により、単一の自立型フィルムとして基材から剥離できる４〜５マイクロメートルの厚さを有するＳＯＦを得た。ＳＯＦは透明であった。
【実施例７】
【０１１４】
（作用Ａ）反応混合物を含有する液体の調製。以下を組み合わせた：ビルディングブロックのドデカフルオロ−１，６−オクタンジオール［セグメント＝ドデカフルオロ−１，６−オクチル；Ｆｇ＝ヒドロキシル（−ＯＨ）；（２．１８，８．３２ｍｍｏｌ）］、第２のビルディングブロックＮ２，Ｎ２，Ｎ４，Ｎ４，Ｎ６，Ｎ６−ヘキサキス（４−（メトキシメチル）−１，３，５−トリアジン−２，４，６−トリアミン［セグメント＝Ｎ２，Ｎ２，Ｎ４，Ｎ４，Ｎ６，Ｎ６−ヘキサキス（メチル）−１，３，５−トリアジン−２，４，６−トリアミン；Ｆｇ＝メトキシ（−ＯＭｅ）；（０．７９ｇ，２．０２ｍｍｏｌ）］、反応混合物を含有する液体を得るための０．１０ｇのｐ−トルエンスルホン酸３０重量％溶液として送達される酸触媒、および６．９３ｇの１，４−ジオキサン。混合物を振とうし、７５℃で１時間加熱し、次いで０．４５ミクロンのＰＴＦＥ膜を通してろ過した。
【０１１５】
（作用Ｂ）実施例４と同じ。
【０１１６】
（作用Ｃ）実施例４と同じ。これらの作用により、単一の自立型フィルムとして基材から剥離できる４〜５マイクロメートルの厚さを有するＳＯＦを得た。ＳＯＦは透明であった。
【実施例８】
【０１１７】
（作用Ａ）以下を組み合わせた：ビルディングブロックのドデカフルオロ−１，６−オクタンジオール［セグメント＝ドデカフルオロ−１，６−オクチル；Ｆｇ＝ヒドロキシル（−ＯＨ）；（０．８０，２．２１ｍｍｏｌ）］、第２のビルディングブロック４，４’，４’’，４’’’−（ビフェニル−４，４’−ジイルビス（アザネトリル）テトラキス（ベンゼン−４，１−ジイル））テトラメタノール；［セグメント＝ブロック４，４’，４’’，４’’’−（ビフェニル−４，４’−ジイルビス（アザネトリル）テトラキス（ベンゼン−４，１−ジイル））テトラメチル；ヒドロキシル（−ＯＨ）；（０．６７ｇ，１．１０ｍｍｏｌ）］、反応混合物を含有する液体を得るための０．０８ｇのＮａｃｕｒｅ  ＸＰ−３５７の２０重量％溶液として送達される酸触媒、０．０２ｇのＳｉｌｃｌｅａｎ３７００の２５重量％溶液として送達される平滑化添加剤、６．３３ｇの１−メトキシ−２−プロパノール、および２．１１ｇのシクロヘキサノール。混合物を振とうし、８５℃で２．５時間加熱し、次いで０．４５ミクロンのＰＴＦＥ膜を通してろ過した。
【０１１８】
（作用Ｂ）実施例４と同じ。
【０１１９】
（作用Ｃ）実施例４と同じ。これらの作用により、単一の自立型フィルムとして基材から剥離できる５〜６マイクロメートルの厚さを有するＳＯＦを得た。ＳＯＦの色は琥珀色であった。
【実施例９】
【０１２０】
（作用Ａ）以下を組み合わせた：ビルディングブロックのドデカフルオロ−１，６−オクタンジオール［セグメント＝ドデカフルオロ−１，６−オクチル；Ｆｇ＝ヒドロキシル（−ＯＨ）；（０．６４，１．７７ｍｍｏｌ）］、第２のビルディングブロック４，４’，４’’，４’’’−（ビフェニル−４，４’−ジイルビス（アザネトリル）テトラキス（ベンゼン−４，１−ジイル））テトラメタノール；［セグメント＝ブロック４，４’，４’’，４’’’−（ビフェニル−４，４’−ジイルビス（アザネトリル）テトラキス（ベンゼン−４，１−ジイル））テトラメチル；ヒドロキシル（−ＯＨ）；（０．５４ｇ，０．８９ｍｍｏｌ）］、反応混合物を含有する液体を得るための０．０６ｇのＮａｃｕｒｅ  ＸＰ−３５７の２０重量％溶液として送達される酸触媒、０．０５ｇのＳｉｌｃｌｅａｎ３７００の２５重量％溶液として送達される平滑化添加剤、２．１０ｇの１−メトキシ−２−プロパノール、および０．７０ｇのシクロヘキサノール。混合物を振とうし、８５℃で２．５時間加熱し、次いで０．４５ミクロンのＰＴＦＥ膜を通してろ過した。
【０１２１】
（作用Ｂ）実施例４と同じ。
【０１２２】
（作用Ｃ）実施例４と同じ。これらの作用により、単一の自立型フィルムとして基材から剥離できる６〜８マイクロメートルの厚さを有するＳＯＦを得た。ＳＯＦの色は琥珀色であった。
【０１２３】
ＳＯＦは、ステンレススチールおよびポリイミド基材にコーティングされた場合に高品質のフィルムを製造した。ＳＯＦは、損傷／基材からの剥離がなく、取り扱われ、研磨され、固定できた。
【０１２４】
表２には、調製したフッ素化ＳＯＦのさらなる詳細をまとめている。すべての場合で、フィルムは、Ｍｙｌａｒでコーティングされ、１５５℃で４０分間硬化させた。
【表２−１】
0005894508.tif 000004
【表２−２】
0005894508.tif 000005
【表２−３】
0005894508.tif 000006
【０１２５】
濡れ性実験は、フッ素化ＳＯＦが、フッ素を含有しなかったコントロールＳＯＦに比べて顕著に大きな撥水性を示すことを明らかに示す。フッ素化ＳＯＦの初期水接触角測定は、８０°を超えた。
【図１Ａ】
0005894508.tif 000010
【図１Ｂ】
0005894508.tif 000011
【図１Ｃ】
0005894508.tif 000012
【図１Ｄ】
0005894508.tif 000013
【図１Ｅ】
0005894508.tif 000014
【図１Ｆ】
0005894508.tif 000015
【図１Ｇ】
0005894508.tif 000016
【図１Ｈ】
0005894508.tif 000017
【図１Ｉ】
0005894508.tif 000018
【図１Ｊ】
0005894508.tif 000019
【図１Ｋ】
0005894508.tif 000020
【図１Ｌ】
0005894508.tif 000021
【図１Ｍ】
0005894508.tif 000022
【図１Ｎ】
0005894508.tif 000023
【図１Ｏ】
0005894508.tif 000024